상기 제조 된 전극 들 사이 에 두께 20 ㎛ 의 폴리에틸렌 ( PE ) 재질 의 필름 세 퍼 레이터 를 넣 어 권 취 및 압축 하 여 원통형 캔 에 삽입 하 였 다 . 상기 원통형 캔 에 전해액 을 주입 하 여 리튬 이 차 전지 를 제조 하 였 다 . 상기 전해액 은 에틸렌 카보 네이트 / 에틸 메틸 카보 네이트 / 디 메틸 카보 네이트 혼합 용매 ( 1 : 1 : 1 부 피비 ) 에 LiPF 6 을 1 . 3 M 용해 시킨 다음 , 플 루 오로 에 틸렌 카보 네이트 ( FEC ) 및 트리스 ( 트리 메틸 실릴 ) 보레 이트 ( TMSB ) 를 첨가 하 여 제조 하 였으며 , 이때 FEC 및 TMSB 는 각각 상기 전해액 에 대하 여 3 중량 %, 1 중량 % 를 첨가 하 였 다 .